Brevet FR3090698A1 — publié le 20200626

Description Titre de l'invention : PIECE AERONAUTIQUE RESISTANTE AU SABLE FONDU Domaine technique [0001] L'invention concerne une pièce aéronautique, telle qu'une aube de turbine ou une ailette de distributeur par exemple, utilisée dans l'aéronautique. Technique antérieure [0002] Dans un turboréacteur, les gaz d'échappement générés par la chambre de combustion peuvent atteindre des températures élevées, supérieure à 1200°C, voire 1600°C. Une pièce du turboréacteur, en contact avec ces gaz d'échappement, telle qu'une aube de turbine par exemple, doit ainsi être capable de conserver ses propriétés mécaniques à ces températures élevées. De plus, la corrosion et/ou l'oxydation du substrat de la pièce est favorisée par ces températures élevées. [0003] A cet effet, il est connu de protéger la pièce contre des températures trop élevées, l'oxydation et/ou la corrosion, en la recouvrant d'une barrière environnementale. [0004] La figure 1 illustre schématiquement une section d'une pièce 1 de turbine connue, par exemple une aube 6 de turbine ou une ailette de distributeur. La pièce 1 comprend un substrat 2, par exemple en superalliage métallique monocristallin. Le substrat 2 est recouvert d'un revêtement, par exemple d'une barrière environnementale 3. [0005] La figure 2 illustre schématiquement une section de la pièce 1 de turbine connue. La pièce 1 comprend le substrat 2 recouvert de la barrière environnementale 3. La barrière environnemental 3 comprend typiquement une sous-couche 4, une couche protectrice 5 et une couche thermiquement isolante 7. La sous-couche 4 recouvre le substrat 2. La sous-couche 4 est recouverte par la couche protectrice 5, formée par exemple par oxydation de la sous-couche 4. La couche protectrice 5 permet de protéger le substrat 2 de la corrosion et/ou de l'oxydation. La couche thermiquement isolante 7 recouvre la couche protectrice 5. La couche thenniquement isolante 7 peut être en céramique, par exemple en zircone yttriée. [0006] La barrière environnementale 3 se dégrade particulièrement lorsqu'elle est exposée à des particules de sable (par exemple des composés inorganiques tels que la silice) ou de manière plus générale à des oxydes de calcium, de magnésium, d'aluminium et/ou silicium, dont l'acronyme est CMAS. Les CMAS présentent une température de fusion inférieure à celle des matériaux de la barrière environnementale 3, et peuvent ainsi s'infiltrer dans un état. fondu dans la barrière environnementale 3 lors de l'utilisation de la pièce 1, particulièrement dans les interstices de la barrière environnementale 3. L'infiltration des CMAS dans la barrière environnementale 3 entraîne la rigidification 2 de la barrière environnementale 3, ce qui peut entraîner sa rupture mécanique dans les conditions d'utilisation de la turbine. L'infiltration des CMAS entraîne également une dissolution de la couche thermiquement isolante 7 par réaction chimique entre le ou les CMAS et la couche thermiquement isolante 7. [0007] En reference à la figure 3 et à la figure 4, un ou plusieurs composés CMAS 8 peuvent s'infiltrer dans les interstices de la couche thermiquement isolante 7, entraînant la rigidification de la couche thermiquement isolante 7. [0008] En reference à la figure 5 et à la figure 6, la couche thermiquement isolante 7 peut être écaillée et rompue par une insertion de composés CMAS 8 lors de l'utilisation de la pièce 1, et par exemple être désolidarisée de la sous-couche 4. [0009] Levi et al. (Levi, C. G, Hutchinson, J. W, Vidal-Sétif, M. H., & Johnson, C. A. (2012). Etzvirotunetztal degradation of thermal-harrier roatings hy tnolten deposits. MRS bulletin, 37(10), 932-941) décrit l'utilisation d'une pièce 1 recouverte de zirconate de terre rare, tel que Gd2Zr207(GZ0). Au contact de CMAS, le zirconate de terre rare est dissout, et précipite d'une part en une phase de fluorite Zr(Gd,Ca)O, et d'autre part en une phase très stable d'apatite Ca2GdeiO4)602. Ces précipitations entraînent le bouchage des interstices présents entre les différentes colonnes de GZO et/ ou de la couche thermiquement isolante 7 et la formation d'une barrière de diffusion, permettant de ralentir le taux de dissolution des colonnes de GZO et/ou de couche thermiquement isolante 7. [0010] En revanche, la précipitation de CMAS fondu, décrite par Levi et al., bouche les in- terstices lorsque le CMAS est entré dans les interstices du GZO et/ou de la couche thermiquement isolante 7, entraînant une détérioration des propriétés mécaniques de la couche environnementale 3. [0011] Par exemple, une couche réactive de zirconate de lanthane (La2Zr2O7) peut également être déposée sur une pièce de turbine. Lors d'une mise en contact de la couche réactive avec des CMAS fondus, une partie de la couche réactive est dissoute, et la réaction entre la couche réactive et les CMAS produit une phase apatite de Ca2LaR(SiG4)602. Des fissures apparaissent dans la couche réactive, entraînant l'apparition de zones de la pièce qui ne sont pas protégées des CMAS. [0012] US 2016/011589 décrit une couche réactive comprenant un revêtement anti-CMAS comprenant un oxyde présentant une structure de maille orthorhombique, permettant d'éviter l'infiltration de CMAS fondu dans la barrière environnementale. Exposé de l'invention [0013] Un but de l'invention est d'augmenter la résistance d'une pièce aéronautique aux composés CMAS. [0014] Un autre but de l'invention est de proposer un revêtement permettant à une pièce aé- 3 ronautique de résister aux composés CMAS différent d'un revêtement connu de l'art antérieur. [0015] Un autre but de l'invention est de proposer un revêtement permettant à une pièce aé- ronautique de résister aux composés CMAS et présentant des propriétés mécaniques et/ou chimiques ajustables. [0016] Ces buts sont atteints dans le cadre de la présente invention grâce à une pièce aéro- nautique, comprenant : - un substrat, - une barrière environnementale comprenant au moins une couche choisie parmi une couche thermiquement isolante, une sous-couche adaptée à promouvoir l'adhésion entre le substrat et une couche thermiquement isolante et une couche protectrice adaptée à protéger le substrat de l'oxydation et/ou de la corrosion, la barrière environnementale recouvrant au moins en partie le substrat, - au moins une couche réactive adaptée à réagir avec au moins un composé CMAS choisi parmi un oxyde de calcium, un oxyde de magnésium, un oxyde d'aluminium et un oxyde de silicium, la couche réactive recouvrant au moins une partie de la barrière environnementale, caractérisée en ce que le matériau de la couche réactive comprend au moins un oxyde de formule A'4,A",B' 2 ,B'',011 ô, A' étant choisi parmi une terre rare, l'yttrium et le scandium, A" étant choisi parmi une terre rare, l'yttrium, le scandium et l'aluminium, B' étant choisi parmi le tantale et le niobium, B" étant choisi parmi le tantale, le niobium, le titane, le zirconium, le hafnium, l'aluminium et le césium, x et y étant des nombres réels compris entre 0 et 2 et ô étant un nombre réel compris entre -1 et 2. [0017] L'invention est avantageusement complétée par les caractéristiques suivantes, prises individuellement ou en l'une quelconque de leurs combinaisons techniquement possibles : [0018] - l'oxyde présente majoritairement en volume une maille cubique, [0019] - l'oxyde présente une fraction atomique en terre rare comprise entre 18% et 24%, [0020] - A' et A" sont le même élément, A' et A" étant choisis parmi une terre rare, le scandium et l'yttrium et préférentiellement, A' et A" sont un élément choisi parmi les lanthanides, [0021] - B' et B" sont le même élément, B' et B" étant choisis parmi le tantale et le niobium, [0022] - l'oxyde est adapté à former au moins un précipité comprenant de l'apatite et/ou de l'anorthite au contact d'un composé CMAS choisi parmi un oxyde de calcium, un oxyde de magnésium, un oxyde d'aluminium et un oxyde de silicium, [0023] - l'oxyde présente majoritairement une maille cristalline cubique, [0024] - l'oxyde présente majoritairement une maille cristalline présentant un groupe d'espace de type [Math. 1] Fin 3 yyl , [0025] - la couche réactive recouvre directement une couche choisie parmi la couche ther- miquement isolante et la couche protectrice, [0026] - la couche réactive présente une épaisseur comprise entre 5 pm et 500 pm, [0027] - l'oxyde est adapté à former un produit lors d'une première réaction avec le composé CMAS, ledit produit étant adapté à former une phase apatite lors d'une deuxième réaction avec le composé CMAS et/ou avec un autre produit de la première réaction, [0028] - la couche réactive comprend également au moins un oxyde complémentaire choisi parmi la zirconc yttriéc, AL03, Y203-Zr0,-Ta,05 et un oxyde de formule C2D207, dans lequel C est choisi parmi une terre rare et de l'yttrium, et D est choisi parmi de la zirconc et du silicium, [0029] - la fraction volumique moyenne dudit oxyde dans la couche réactive varie à mesure que l'on s'éloigne du substrat, [0030] - la couche réactive comprend au moins 50% en volume dudit oxyde. [0031] L'invention concerne également un procédé de protection d'une pièce aéronautique, par exemple une pièce de turbine, comprenant une étape de dépôt, sur la pièce, d'une couche réactive adaptée à réagir avec au moins un composé CMAS choisi parmi un oxyde de calcium, un oxyde de magnésium, un oxyde d'aluminium et un oxyde de silicium, caractérisée en ce que le matériau de la couche réactive comprend un oxyde de formule A'4 ,A",B' 2 ,B",01, A' étant choisi parmi une terre rare et de l'yttrium, A" étant choisi parmi une terre rare, l'yttrium, l'aluminium et le scandium, B' étant choisi parmi le tantale et le niobium, B" étant choisi parmi le tantale, le niobium, le titane, le zirconium, le hafnium et le césium, x et y étant des nombres réels compris entre 0 et 2 et b étant un nombre réel compris entre -1 et 2. [0032] Le procédé est avantageusement complété par les caractéristiques suivantes, prises individuellement ou en l'une quelconque de leurs combinaisons techniquement possibles : [0033] - la pièce comprend un substrat, une barrière environnementale comprenant au moins une couche choisie parmi une couche thermiquement isolante, une sous-couche adaptée à promouvoir l'adhésion entre le substrat et la couche thermiquement isolante et une couche protectrice adaptée à protéger le substrat de l'oxydation et/ou de la corrosion, la barrière environnementale recouvrant au moins en partie le substrat, la couche réactive déposée recouvrant au moins en partie la barrière environnementale, la couche réactive étant déposée sur la barrière environnementale, [0034] - la couche réactive est déposée par une méthode choisie parmi la projection plasma à pression atmosphérique, la projection plasma de suspensions, la projection plasma de solutions, la projection par flamme à grande vitesse en voie poudre, l'évaporation par faisceau d'électrons, le dépôt en phase vapeur, le sol-gel et l'électrophorèse. Brève description des dessins [0035] D'autres caractéristiques, buts et avantages de l'invention ressortiront de la des- cription qui suit, qui est purement illustrative et non limitative, et qui doit être lue en regard des dessins annexés sur lesquels : [0036] [fie.11 - la figure 1 illustre schématiquement une section d'une pièce de turbine, par exemple une aube de turbine ou une ailette de distributeur, [0037] [fig.21 - la figure 2 est une microphotographie illustrant une section de substrat recouvert d'une barrière environnementale, [0038] [fig.31 - la figure 3 est une microphotographie, illustrant l'insertion de composés CMAS fondus dans la barrière environnementale, [0039] [fig.4] - la figure 4 est une microphotographie, illustrant l'insertion de composés CMAS fondus dans la barrière environnementale, [0040] W8.51 - la figure 5 est une microphotographie illustrant la rupture d'une barrière en- vironnementale, [0041] [fig.6] - la figure 6 une microphotographie illustrant la rupture d'une barrière envi- ronnementale, [0042] [fig.7] - la figure 7 illustre schématiquement une pièce de turbine comprenant un re- vêtement selon l'invention, [0043] [fig.8] - la figure 8 illustre schématiquement une pièce de turbine comprenant un re- vêtement selon l'invention, en contact avec des composés CMAS, [0044] [fig.9] - la figure 9 illustre schématiquement une pièce de turbine comprenant un re- vêtement selon l'invention. [0045] Sur l'ensemble des figures, les éléments similaires portent des références identiques. DEFINITIONS 100461 On désigne par le terme « superalliage » un alliage présentant, à haute température et à haute pression, une très bonne résistance à l'oxydation, à la corrosion, au fluage et à des contraintes cycliques (notamment mécaniques ou thermiques). Les superalliages trouvent une application particulière dans la fabrication de pièces utilisées dans l'aéronautique, par exemple des aubes de turbine, car ils constituent une famille d'alliages à haute résistance pouvant travailler à des températures relativement proches de leurs points de fusion (typiquement 0,7 à 0,8 fois leurs températures de fusion). 100471 Un superalliage peut présenter une microstructure hiphasique comprenant une première phase (appelée « phase y ») formant une matrice, et une deuxième phase (appelée « phase y' ») formant des précipités durcissant dans la matrice. La coexistence de ces deux phases est désignée par phase y- y'. [0048] La « base » du superalliage désigne le composant métallique principal de la matrice. 6 Dans la majorité des cas, les superalliages comprennent une base fer, cobalt, ou nickel, mais également parfois une base titane ou aluminium. La base du superalliage est préférentiellement une base nickel. [0049] Les « superalliages hase nickel » présentent l'avantage d'offrir un bon compromis entre résistance à l'oxydation, résistance à la rupture à haute température et poids, ce qui justifie leur emploi dans les parties les plus chaudes des turboréacteurs. [0050] Les superalliages hase nickel sont constitués d'une phase y (ou matrice) de type aus- ténitique cuhique à face centrée y-Ni, contenant éventuellement des additifs en solution solide de substitution a (Co, Cr, W, Mo), et d'une phase y' (ou précipités) de type y'-Ni3X, avec X = Al, Ti ou Ta. La phase y' possède une structure L12 ordonnée, dérivée de la structure cuhique à face centrée, cohérente avec la matrice, c'est-à-dire ayant une maille atomique très proche de celle-ci. [0051] On désigne par le ternie « fraction volumique » le rapport du volume d'un élément ou d'un groupe d'éléments sur le volume total. [0052] On désigne par « groupe d'espace » d'un cristal l'ensemble des symétries d'une structure cristalline, c'est-à-dire l'ensemble des isométries affines laissant la structure invariante. Il s'agit d'un groupe au sens mathématique du terme. Description des modes de réalisation [0053] En référence à la figure 7, une pièce 1 comprend un substrat 2. Lc substrat 2 peut être préférentiellement un substrat en superalliage, et de préférence en superalliage à base nickel tel que décrit précédemment. Le substrat 2 est recouvert, au moins en partie, d'une barrière environnementale 3. La barrière environnementale 3 peut comprendre, de manière connue, et comme illustré en figure 1, une sous-couche 4 s'étendant entre le substrat 2 et les autres couches de la barrière environnementale 3, recouvrant directement le substrat 2, adaptée à promouvoir l'adhésion entre le substrat 2 et les autres couches de la barrière environnementale 3. La barrière environnementale 3 peut également comprendre une couche de protectrice 5, adaptée à protéger le substrat 2 de l'oxydation et/ou de la corrosion, et recouvrant directement la sous-couche 4. La couche protectrice 5 est par exemple formée par oxydation de la sous-couche 4. Elle peut par exemple être en alumine. La barrière environnementale 3 peut également comprendre une couche thermiquement isolante 7, recouvrant directement la couche protectrice 5. [0054] La pièce 1 comprend également une couche réactive 9 adaptée à réagir avec au moins un composé CMAS 8. Le composé CMAS 8 peut être un oxyde de calcium, un oxyde de magnésium, un oxyde d'aluminium et /ou un oxyde de silicium. La couche réactive 9 recouvre au moins en partie la barrière environnementale 3. Elle peut recouvrir directement au moins une des couches de la barrière environnementale 3, choisie parmi 7 la couche protectrice 5 et la couche thermiquemcnt isolante 7. Différentes couches réactives 9 peuvent également recouvrir différentes couches de la barrière environnementale 3. Le mode de réalisation illustré dans la figure 1 comprend au moins une couche réactive 9 recouvrant l'ensemble des couches de la barrière environnementale 3. La couche réactive 9 peut présenter une épaisseur comprise entre 5µm et 500 Fan, de manière à permettre la formation d'une phase apatitc au contact d'un composé CMAS 8. [0055] Le matériau de la couche réactive 9 comprend un oxyde de formule A'4,A",B',_13", On_b, A' étant choisi parmi une terre rare et l'yttrium, A" étant choisi parmi une terre rare, l'yttrium, l'aluminium et le scandium, B' étant choisi parmi le tantale et le niobium, B" étant choisi parmi le tantale, le niobium, le titane, le zirconium, le hafnium, l'aluminium et le césium, x et y étant des nombres réels compris entre 0 et 2 et h étant un nombre réel compris entre -1 et 2. Cette formule permet à l'oxyde de la couche réactive 9 (ci-après « l'oxyde ») de présenter majoritairement en volume une maille cubique. Ainsi, le matériau de la couche réactive 9 comprend une fraction volumique en terre rare et/ou en Yttrium assez élevée pour permettre une précipitation rapide du ou des composés CMAS fondus, et éviter leur introduction dans des interstices présentés dans la barrière environnementale 3. De manière concomitante, l'oxyde, de par sa composition, présente majoritairement en volume une maille cubique, ce qui lui permet de présenter une fraction atomique élevée en terres rares et/ ou en yttrium. Le tableau 1 comprend les différents éléments A', A", B' et B" qui peuvent être choisis pour l'oxyde. [0056] [Tableauxl] A' A" B' B" Sc, Y, La, Ce, Pr, Nd, Pm, Sm, Eu, Gd, Tb, Dy, Ho, Er, Tm, Yb, Lu Sc, Y, La, Ce, Pr, Nd, Pm, Sm, Eu, Gd, Tb, Dy, Ho, Er, Tm, Yb, Lu, Al Ta, Nb Ta, Nb, Ti, Zr, Hf, Al, Ce 100571 Ainsi, le matériau de l'oxyde peut présenter une fraction atomique en terre rare et/ou en yttrium comprise entre 18 % et 24 %. Cette gamme de fraction atomique en terre rare et/ou en yttrium, plus élevée que celle de Gd2Zr20, par exemple, permet au matériau de la couche réactive 9 de présenter une cinétique de réaction avec le ou les composés CMAS 8 plus rapide que celle des matériaux décrit dans l'art antérieur (par 8 exemple Gd,Zr,07). Ainsi, le ou les composés CMAS 8 fondus en contact avec la couche réactive 9 sont immobilisés plus rapidement, ou ralentis par une production d'une phase apatite, épaississant et/ou solidifiant le composé réactif CMAS 8 à l'interface avec la barrière environnementale 3, et évitant le contact entre le ou les composés CMAS 8 et d'autres parties de la barrière environnementale 3. [0058] Avantageusement, les éléments A' et A" peuvent être différents. Ainsi, la réactivité de l'oxyde par rapport à un/aux CMAS 8 peut être augmentée par la formation de différentes phases, dont au moins une phase apatitc, par exemple de formule générale Ca, RE8( SiO4)602, RE étant une terre rare ou l'yttrium. Y2ad,Ta2011 et Y,Y1I,Ta2011 sont des exemples de compositions utilisées pour l'oxyde, dans lesquelles A' et A" sont des éléments différents. [0059] Avantageusement, les éléments B' et B" peuvent être différents. Ainsi, les propriétés mécaniques de l'oxyde peuvent être ajustées. La résistance mécanique peut par exemple être plus élevée. Gd4Ta1.5Zro.5010,75, Gd4Nb ,SZr(50 1075., La4Tal,sHf05010,75 sont des exemples de compositions utilisées pour l'oxyde, dans lesquelles B' et B" sont des éléments différents. [0060] Avantageusement, les éléments A', A", B' et B" sont choisis de manière à permettre la formation d'une phase apatite et d'une phase anorthitc quand l'oxyde et un composé CMAS 8 sont en contact. La phase apatitc et la phase anorthitc sont alors bloquantes ou étanchéifiantes par rapport aux composés CMAS 8. De plus, la réactivité de l'oxyde au regard des composés CMAS 8 peut être augmentée. Préférentiellement, A' et/ou B' sont de l'aluminium. De par la fraction volumique d'aluminium de la couche réactive 9, le composé CMAS 8 peut être enrichi localement en oxyde d'aluminium, et être plus facilement cristallisable. La2AlTaA1010, Gcb,1AlroTauTi(0010,s, sont des exemples de compositions permettant de former à la fois une phase apatite et une phase anorthite au contact d'un composé CMAS 8. [0061] Avantageusement, les éléments A', A", B' et B" sont choisis de manière à permettre la formation d'un oxyde secondaire, issu de la réaction entre l'oxyde et le ou les composés CMAS 8. L'oxyde secondaire formé est réactif à des produits secondaires de la réaction entre l'oxyde et le ou les composés CMAS 8, comme par exemple Ta,05 ou Nb205, ZrO2, CaO, MgO, HfO,, CaTiG3 et MgTiO3, et adapté à former une phase apatite lors de la réaction avec ces produits secondaires. Par exemple, un oxyde de formule générale A4B2011;-;. (A étant choisi parmi Y, La et Lu, et B étant choisi parmi Ta et Nb) est adapté à former un oxyde secondaire de formule générale A6B4019. La fraction atomique en cation réactifs (c'est-à-dire en composé A) dans l'oxyde secondaire est sensiblement égale à 20,69 %. [0062] Les éléments A' et A" peuvent être le même élément A : l'oxyde de la couche réactive 9 peut être décrit par la formule A4 B',_,B"y011_b. Les éléments de l'oxyde sont 9 choisis parmi les éléments décrits dans le tableau 2. [0063] [Tableaux2] A B' B" Sc. Y, La, Cc, Pr, Nd, Pm, Sm, Ta, Nb Ta, Nb, Ti. Zr, Hf, Al. Cc Eu, Gd, Tb, Dy, Ho, Er, Tm, Yb, Lu [0064] Ainsi, la fiaction atomique en terre rare et/ou en yttrium et/ou en scandium et/ou en aluminium peut être augmentée par rapport aux oxydes connus, de par la structure de l'oxyde. [0065] Les éléments B' et B" peuvent également être le même élément B, choisi parmi Ta et Nb. Dans ce cas, la formule générale de l'oxyde est A.4_xA''B2011-6- [0066] Avantageusement, et pour simplifier la fabrication de la couche réactive 9, les mêmes éléments peuvent être choisis d'une part pour A' et A" et d'autre part pour B' et B". Dans ce cas, l'oxyde peut être décrit par la formule A43,011. 100671 La couche réactive 9 peut également comprendre au moins un oxyde complémentaire choisi parmi la zircone yttriée, A1203, Y,03-Zr02-Ta205 et un oxyde de formule C2D,07 , dans lequel C est choisi parmi une terre rare et de l'yttrium et D est choisi parmi de la zircone et du silicium. Le ou les oxydes complémentaires sont connus pour présenter des propriétés permettant d'accroître la durée de vie des pièces exposées aux composés CMAS. Le ou les oxydes complémentaires présentent des propriétés différentes de l'oxyde, telles que la cinétique de réaction avec le composé CMAS et/ou les produits de réaction avec le composé CMAS. Les propriétés de l'oxyde et de l'oxyde complémentaire peuvent ainsi être combinées dans la couche réactive 9. 100681 La couche réactive 9 peut également présenter une fraction volumique moyenne en oxyde variant à mesure que l'on s'éloigne du substrat 2. Ainsi, La couche réactive 9 présente un gradient de fraction volumique en oxyde. Une couche réactive 9 présentant un gradient d'oxyde peut par exemple être fabriquée en déposant une succession de sous-couches réactives, chaque sous-couche présentant une fraction volumique différente en oxyde. 100691 Un autre aspect de l'invention est un procédé de protection d'une pièce au(x) sable(s) fondu(s). Le procédé comprend une étape de dépôt de la couche réactive 9 telle que décrite précédemment, sur une pièce I. Après le dépôt, la pièce 1 comprend la couche réactive 9. La couche réactive 9 peut être déposée directement sur le substrat 2 de la pièce 1, par exemple un substrat 2 en superalliage, ou sur une ou plusieurs couches d'une barrière environnementale 3. Le dépôt de la couche réactive 9 peut être réalisé sur au moins l'une des couches formant la barrière environnementale 3, et préférentiellement sur la couche thermiquement isolante 7. Ainsi, et contrairement aux pièces connues, la pièce 1 comprenant la couche réactive 9 déposée sur la couche thermiquement isolante 7 présente une réactivité suffisante avec le ou les composés CMAS 8 pour produire au moins une phase apatite avant l'insertion du ou des composés CMAS 8 fondu dans les interstices de la couche thermiquement isolante 7, et ainsi éviter ou limiter cette insertion. De cette manière, le ou les composés CMAS 8 peuvent plus difficilement accéder à la surface de la barrière environnementale 3, et leur effet sur la rupture de la barrière environnementale 3 est limité. Exemples [0070] Example 1 : réaction entre un CMAS liquide et une couche réactive de Gd 4 Nb 1, Zr 05 0 10 75 [0071] En référence à la figure 8, une couche réactive 9 comprenant l'oxyde Gd4N111,5Zr0.50 10,75 est soumise à une agression chimique par un CM AS fondu 8. La couche réactive 9 est déposée par projection par flamme à grande vitesse en voie poudre (SPS, acronyme anglais de Spark Plasma Siniering). [0072] En référence à la figure 9, après un temps de réaction par exemple supérieur à 5 min, préférentiellement supérieur à 1 minute, une partie de la couche réactive 9 est dissoute par le composé CMAS 8, et une phase d'apatite Ca2Crd8(SiO4)60, étanche aux CMAS 8 fondus est formée entre la couche réactive 9 et les CMAS 8 fondus. La couche de Cal Gdg(SiO4)60, est également étanche aux autres produits de la réaction (produits secondaires) entre la couche réactive 9 et les composés CMAS 8. La couche de CanGd, (SiO4)602permet également de produire des phases secondaires, permettant de protéger la couche réactive 9. La barrière environnementale 3 ne présente aucune fissure. En effet, le réservoir de cations composés A, c'est-à-dire A' et A" quand A' et A" sont le même élément, permet de former une couche étanche et donc de limiter la profondeur de pénétration, par rapport à l'utilisation d'une couche réactive connue telle que à La, Zr207. [0073] Exemple 2 : réaction entre un CMAS liquide et une couche réactive de Y 2 Gd_LTa 0 [0074] En référence à la figure 8, une couche réactive 9 comprenant l'oxyde Y,GcbTaz011est soumise à une agression chimique par un CMAS fondu 8. La couche réactive 9 est déposée par projection par flamme à grande vitesse en voie poudre (SPS, acronyme anglais de Suspension Plasma Spraying). 11 [0075] En reference à la figure 8h, après un temps de réaction par exemple supérieur à 5 min, préférentiellement supérieur à 1 minute, une partie de la couche réactive 9 est dissoute par le composé CMAS 8, et deux phases d'apatitc Ca2Gd8(SiO4)602 et Ca2Y6 (SiO4)60, étanches aux CMAS 8 fondus sont formées entre la couche réactive 9 et les CMAS 8 fondus. La barrière environnementale 3 ne présente aucune fissure. En effet, le réservoir de cations Y et Gd permet de former deux couches étanches en grande quantité et donc de limiter la profondeur de pénétration, par rapport à l'utilisation d'une couche réactive connue telle que à La,Zro07. En effet, six cations -Y-4 suffisent à former préférentiellement l'apatite Ca4Y6(SiO4)60 alors que huit cations de GcH sont nécessaires à la formation de l'apatite de structure cristallographique plus complexe Ca 26d8(S104)60, De plus, la formation de deux couches différentes comme produit de la réaction entre la couche réactive 9 et les CMAS 8 augmente la cinétique de cette réaction. [0076] Exemple 3 : réaction entre un CMAS liquide et une couche réactive de Gd Al o9 Ta [0077] En reference à la figure 9, une couche réactive 9 comprenant l'oxyde GdT,,,1A10,9Tal Ti 0,5010,g5 est soumise à une agression chimique par un CMAS 8 fondu. La couche réactive 9 est déposée par projection par flamme à grande vitesse en voie poudre (SPS, acronyme anglais de Suspension Plasma Spraying). [0078] En reference à la figure 8h, après un temps de réaction par exemple supérieur à 5 min, préférentiellement supérieur à 1 min, une partie de la couche réactive 9 est dissoute par le composé CMAS 8, et une phase 10 d'apatite Ca,G4SiO4)60, étanche aux CMAS 8 fondus est formée entre la couche réactive 9 et les CMAS 8 fondus. De plus, une phase anorthite CaAhSi3OR a également été produite. Cette phase est en suspension dans le CMAS 8 fondu. La barrière environnementale 3 ne présente aucune fissure. En effet, le réservoir de cations permet de former deux couches étanches en grande quantité et donc de limiter la profondeur de pénétration, par rapport à l'utilisation d'une couche réactive connue telle que à La2Zr2O7. La modification de la mobilité du CMAS 8 par production de la phase secondaire anorthite et de la phase d'apatite limite ainsi la possibilité pour le liquide à pénétrer la couche Gd3,,A10,9Ta,,7Ti 0,5.010,g5 encore saine. 12 REVENDICATIONS[Revendication 1] Pièce (1) aéronautique, comprenant : - un substrat (2), - une barrière environnementale (3) comprenant au moins une couche choisie parmi une couche thermiquement isolante (7), une sous-couche (4) adaptée à promouvoir l'adhésion cntrc le substrat (2) et une couche thermiquement isolante (7), et unc couche protectrice (5) adaptée à protéger le substrat de l'oxydation et/ou de la corrosion, la barrière environnementale (3) recouvrant au moins en partie le substrat (2), - au moins une couche réactive (9) adaptée à réagir avec au moins un composé CMAS (8) choisi parmi un oxyde de calcium, un oxyde de magnésium, un oxyde d'aluminium et un oxyde de silicium, la couche réactive (9) recouvrant au moins une partie de la barrière environnementale (3), caractérisée en ce que le matériau de la couche réactive (9) comprend au moins un oxyde de formule PC4 'A",13', ,B",011 h, A' étant choisi parmi une terre rare, l'yttrium et le scandium, A" étant choisi parmi une terre rare, l'yttrium, le scandium et l'aluminium, B' étant choisi parmi le tantale et le niobium, B" étant choisi parmi le tantale, le niobium, le titane, le zirconium, le hafnium, l'aluminium et le césium, x et y étant des nombres réels compris entre 0 et 2 et S étant un nombre réel compris entre -1 et 2. [Revendication 2] Pièce (1) selon la revendication 1, dans laquelle l'oxyde présente majo- ritairement en volume une maille cubique. [Revendication 3] Pièce (1) selon la revendication 1 ou 2, dans laquelle l'oxyde présente une fi-action atomique en terre rare comprise entre 18% et 24%. [Revendication 4] Pièce (1) selon l'une des revendications 1 à 3, dans laquelle A' et A" sont le même élément, A' et A" étant choisis parmi une terre rare, le scandium et l'yttrium. [Revendication 5] Pièce (1) selon l'une des revendications 1 à 4, dans laquelle B' et B" sont le même élément., B' et B" étant choisis parmi le tantale et le niobium. [Revendication 6] Pièce (1) selon l'une des revendications 1 à 5, dans laquelle la couche réactive (9) recouvre directement une couche choisie parmi la couche thermiquement isolante (7) et la couche protectrice (5). [Revendication 7] Pièce (1) selon l'une des revendications 1 à 6, dans laquelle la couche réactive (9) présente une épaisseur comprise entre 5 pin et 500 pm. 13 [Revendication 8] Pièce (1) selon l'une des revendications 1 à 7, dans laquelle la couche réactive (9) comprend au moins 50% en volume dudit oxyde. [Revendication 9] Pièce (1) selon l'une des revendications 1 à 8, dans laquelle la couche réactive (9) comprend également au moins un oxyde complémentaire choisi parmi la zircone yttriée, A1,03, Y203-ZrOn-TanD, et un oxyde de formule C,13,07, dans lequel C est choisi parmi une terre rare et de l'yttrium et D est choisi parmi de la zircone et du silicium. [Revendication 10] Pièce (1) selon l'une des revendications 1 à 9, dans laquelle la fraction volumique moyenne dudit oxyde dans la couche réactive (9) varie à mesure que l'on s'éloigne du substrat (2).